(57)【特許請求の範囲】
【請求項１】
ポリエチレンテレフタレート又はこれを主体とするポリエステルに、エチレン成分に対してアクリル酸エステル成分を２０〜４０モル％有する共重合体を１〜１５質量％、カルボジイミド化合物を0.3〜3.0質量％添加してなるエポキシ基を含まないポリエステル組成物からなり、相対粘度が1.4以上、カルボキシル末端基量が10eq/t以下であることを特徴とするポリエステルフィラメント。
【請求項２】
エチレン成分に対するアクリル酸エステル成分の共重合の割合が２５〜３５モル％である請求項１に記載のポリエステルフィラメント。
【請求項３】
フィラメント中に活性状態のカルボジイミド化合物を3000〜25000ppm含有する請求項１又は２に記載のポリエステルフィラメント。
【請求項４】
カルボジイミド化合物が、N,N'-ビス(2,6- ジイソプロピルフェニル)カルボジイミドである請求項１、２又は３に記載のポリエステルフィラメント。
【発明の詳細な説明】
【０００１】
【発明の属する技術分野】
本発明は、産業資材用フィラメント、特に抄紙用カンバス糸、ベルト布、フィルター等に好適な優れた耐湿熱性能を有するポリエステルフィラメントに関するものである。
【０００２】
【従来の技術】
ポリエステルフィラメントは優れた物理的性質を有し、産業資材用フィラメント、特に抄紙カンバスやベルト布あるいはフィルターに好適に使用されている。しかし、産業資材用フィラメントは使用される環境が過酷であり、比較的短期間にフィラメントの劣化が起こり使用できなくなることがある。例えば、ポリエステルフィラメントを用いた抄紙カンバスは、抄紙プレスゾーン並びにその後の乾燥ゾーン等の工程に使用されるため、高温多湿状態にさらされる。そのため、水、熱、水蒸気の影響により、ポリエステルフィラメントが熱及び加水分解劣化を起こし、使用できなくなることが知られている。
【０００３】
水、水蒸気によるポリエステルの加水分解は、水分子のエステル結合部分への攻撃によって分解し、カルボキシル基と水酸基が形成され、ポリマー鎖の分裂が起こり加水分解劣化が進行していく。さらに、これにより形成されたカルボキシル末端基は、ポリエステルの加水分解反応の触媒的な役割を担い、カルボキシル末端基量の増加に伴い、その加水分解速度は加速される。特に、熱が加わると加水分解は促進される。
【０００４】
そこで、熱加水分解に対する対応策としてカルボキシル末端基量の少ないポリエステルとすることにより、フィラメントの耐湿熱性能を改良する方法が採用されている。例えば、特公平1-15604 号公報、特開平4-289221号公報には、カルボジイミド化合物を添加し、カルボキシル末端基の封鎖を行うことによって、耐湿熱性能が改善されたポリエステルフィラメントを得る方法が開示されている。しかしながら、ポリエステルフィラメント中のカルボキシル末端基量を低減させるだけでは、耐湿熱性能を長期間にわたって持続させることは困難であった。
【０００５】
また、特開平7-258542号公報には、ポリエステルにポリオレフィン及びカルボジイミドを含有させ耐湿熱性能を向上させる方法が開示されている。しかし、ポリエステルに通常のポリオレフィンを配合すると、相分離を起こしやすく、フィラメントがフィブリル化したり、糸質物性が低下したりするという問題点があった。
【０００６】
そこで、上記の問題を解決するために、特開平１１−３２３６６１号公報には、ポリオレフィンとして、反応性の官能基であるメタクリル酸グリシジル成分を導入したものを用い、さらにポリエステル及びエチレン成分とメタクリル酸グリシジル成分との共重合体に対して相溶性を有する、エチレン成分とアクリル酸エステル成分との共重合体を相溶化剤として添加することにより、糸中の残存カルボジイミド化合物量をアップした耐湿熱性モノフィラメントが提案されている。
【０００７】
このポリオレフィンは、メタクリル酸グリシジル基がポリエステルの末端カルボキシル基と反応するため、ポリエステルとの相分離を低減させることができ、フィブリル化を抑制しながら耐湿熱性に優れたモノフィラメントが得られる。しかしながら、さらに耐湿熱性を向上させるためにメタクリル酸グリシジル成分の共重合比を高くしたポリオレフィンを用いると、ポリエステルとの反応が進行しすぎる結果、溶融粘度の上昇が顕著となり、ポリマーに溶融粘度斑が生じ、製糸性が悪くなる。また、カルボジイミド化合物の取り込み量を向上させるために、相溶性を向上させる手段として、エチレン成分とアクリル酸エステル成分との共重合体（ポリオレフィン）も添加している。その結果、相溶性はかなり向上しているものの、やはりメタクリル酸グリシジル成分を含有することによる溶融粘度斑が十分に解消されないため、得られるフィラメントは表面平滑性にも多少問題が残るという問題点があった。
【０００８】
【発明が解決しようとする課題】
本発明は、上記の問題点を解決するものであって、糸質性能が良好で、優れた耐湿熱性能を長期間にわたって保持することができ、表面平滑性にも優れ、かつ、操業性よく生産することができるポリエステルフィラメントを提供しようとするものである。
【０００９】
【課題を解決するための手段】
本発明者らは、上記課題を解決するため鋭意検討の結果、エチレン成分とアクリル酸エステル成分を有する重合体（以下、Ｐ〔Ｅ−ＡＥ〕と略す）において、アクリル酸エステル成分の共重合割合を最適化することにより、オレフィン成分が有する疎水性を十分発揮しながら、かつポリエステルへの相溶性が向上し、これにより糸中へのカルボジイミド化合物（以下、ＣＩ化合物と略す）の取り込み量も著しくアップすることを見出し、本発明に到達した。
【００１０】
すなわち、本発明は、ポリエチレンテレフタレート又はこれを主体とするポリエステルに、エチレン成分に対してアクリル酸エステル成分２０〜４０モル％を有する共重合体を１〜１５質量％、カルボジイミド化合物を0.3〜3.0質量％添加してなるエポキシ基を含まないポリエステル組成物からなり、相対粘度が1.4以上、カルボキシル末端基量が10eq/t以下であることを特徴とするポリエステルフィラメントを要旨とするものである。
【００１１】
なお、本発明における相対粘度、カルボキシル末端基量及びフィラメント中に含まれる活性状態のＣＩ化合物の含有量は次の方法で測定したものである。
〔相対粘度〕
フェノールと四塩化エタンとの等重量混合物を溶媒とし、濃度0.5g/dl 、温度20℃の条件下でウベローデ型粘度計を用いて測定した。
〔カルボキシル末端基量〕
ポリエステルをベンジルアルコールに溶解し、0.1 規定の水酸化カリウムメタノール溶液で滴定して求めた。
〔活性状態のＣＩ化合物の含有量〕
フィラメントをヘプタフルオロイソプロパノールとクロロホルム混合溶媒に溶解後、アセトニトリルでポリマー分を沈殿させ、濾過した溶液をＨＰＬＣ測定して求めた。
【００１２】
【発明の実施の形態】
以下、本発明について詳細に説明する。
本発明におけるポリエステルは、ポリエチレンテレフタレート（ＰＥＴ）又はこれを主体とするものであって、イソフタル酸、アジピン酸、セバシン酸、2,6-ナフタレンジカルボン酸、1,4-シクロヘキサンジカルボン酸、1,4-ブタンジオール、ネオペンチルグリコール、1,4-シクロヘキサンジオール、1,4-シクロヘキサンジメタノール等が少量共重合されたものも用いることができる。
【００１３】
本発明のフィラメントは、上記のポリエステルにＰ〔Ｅ−ＡＥ〕及びＣＩ化合物を添加した組成物からなるものである。
本発明におけるＰ〔Ｅ−ＡＥ〕は、ポリエチレンの主鎖中にアクリル酸エステル（以下、ＡＥと略す）成分を共重合したものであり、その共重合割合は２０〜４０モル％、より好ましくは２５〜３５％、さらに好ましくは２６〜３２％である。
また、効果を損なわない範囲であれば、その他の成分として酢酸ビニル成分、スチレン成分等が共重合されていてもよい。
【００１４】
耐湿熱性が向上する要因として、ポリエステルフィラメントが未反応のカルボジイミド化合物とポリオレフィンを含んでいること及びフィラメントを構成する基質であるポリエステルのカルボキシル末端基濃度が低いことの３要因の相乗効果が考えられることは周知の事実である。この際、撥水性を有するポリオレフィンがポリエステル中に微分散することでポリエステル中へ水分が侵入することを抑制し、ポリエステル中の未反応のカルボジイミド化合物がカルボキシル末端基が水分と反応することを抑制している。
【００１５】
本発明におけるＰ〔Ｅ−ＡＥ〕中のＡＥ成分の共重合割合を２０〜４０モル％にすると、フィラメントの耐湿熱性がより向上する。この理由は明らかではないが、以下に示す理由であると考えられる。
本発明においては、Ｐ〔Ｅ−ＡＥ〕中のＡＥ成分の共重合割合を２０〜４０モル％とすることにより、ポリエステルとの相溶性が向上し、ポリエステル中により微分散しやすくなり、疎水性（撥水性）がより向上する。さらには、この共重合範囲のＰ〔Ｅ−ＡＥ〕においては、融点が低いＣＩ化合物を糸中へ取り込むのに最適であり、ＣＩ化合物の取り込み量が著しく増加するためと考えられる。
【００１６】
ＡＥ成分の共重合比が２０モル％未満であると、上記のような効果を奏することができず、糸質性能の低下、製糸性の悪化が起こる。一方、ＡＥ成分の共重合比が４０モル％を超えると、オレフィン成分が少なくなるため、疎水性能が低下し、また、フィラメント中にエステル結合部分を増加させることになり、得られるフィラメントは耐湿熱性能の低下が起こりやすい。
【００１７】
また、Ｐ〔Ｅ−ＡＥ〕のポリエステル組成物中の添加量は、１〜１５質量％とすることが必要である。添加量が１質量％未満であると、ポリエステル中の疎水性成分の割合が不十分となり、ＣＩ化合物が取り込まれ難くなり、上記のような耐湿熱性向上効果を奏することができない。一方、１５質量％を超えると、アクリル酸エステル成分が増えるために、組成物中にエステル結合部分が増加し、結果として耐湿熱性能が低下する。また、Ｐ〔Ｅ−ＡＥ〕は化学的にポリエステルと結合されないため、添加量が増えると製糸性も悪化しやすい。
【００１８】
ＣＩ化合物としては、N,N'−ビス(2,6−ジメチルフェニル) カルボジイミド、N,N'−ビス(2,6−ジエチルフェニル) カルボジイミド、N,N'−ビス(2,6−ジイソプロピルフェニル) カルボジイミド、N,N'−ビス(2−イソプロピルフェニル) カルボジイミド等が挙げられる。この中でも、耐熱性、工業レベルでの使用が可能であるためN,N'−ビス(2,6−ジイソプロピルフェニル) カルボジイミドが好ましい。
【００１９】
ＣＩ化合物の添加量は、0.3 〜3.0 質量％とすることが必要であり、より好ましくは0.3 〜2.0 質量％である。0.3 質量％未満であると、カルボキシル末端基の封鎖が不十分となり、カルボキシル末端基量が10eq/t以下の繊維とすることができず、耐湿熱性能が不十分な繊維となる。一方、3.0 質量％を超えると製糸性が悪化する。
【００２０】
そして、さらには活性状態のＣＩ化合物が糸中に500〜27000ppm含有されていることが好ましく、より好ましくは1000〜27000ppm、さらに好ましくは3000〜25000ppmである。活性状態とは、カルボキシル基や水分子と反応可能な状態のことをいい、含有量が500ppm以下であると、カルボキシル末端基を封鎖するというＣＩ化合物による効果が十分に発現され難い。一方、27000ppmを超えるようにすることは、ＣＩ化合物の添加量の上限が3.0 質量％であることから困難である。
【００２１】
また、本発明のポリエステル組成物においては、前記したような３成分以外にも、効果を損なわない範囲であれば、その他の成分が含有されていてもよい。その他の成分としては例えば、ポリエチレン、ポリプロピレン、ポリメチルペンテン、環状オレフィン系重合体等のポリオレフィン類、ポリスチレンおよびポリ-ｐ-メチルスチレン等のスチレン類、ポリメタクリレート系重合体、アイオノマー類、エチレン・塩化ビニル共重合体およびエチレン・酢酸ビニル共重合体等のエチレン・ビニル系共重合体類、テルペン樹脂他の石油樹脂類、ポリアセタール樹脂類、ポリメタクリレート類、スチレン・アクリロニトリル共重合体、スチレン・無水マレイン酸共重合体、スチレン・無水マレイミド共重合体、クマロン・インデン共重合体、ポリフェニレンエーテル類、ポリフェニレンスルフィド類、ポリカーボネート類、ナイロン６及びナイロン６・６などのポリアミド類、ポリテトラフルオロエチレン、テトラフルオロエチレンとパーフルオロアルキルビニルエーテルとの共重合体類、エチレンとテトラフルオロエチレンの共重合体類等が挙げられる。
【００２２】
ただし、本発明においては、ポリエステル組成物中にエポキシ基成分を含まないことが必要である。エポキシ基成分の一例としては、メタクリル酸グリシジル成分が挙げられる。
エポキシ基成分は、ポリエステルの末端基と反応し、ポリオレフィンとポリエステルの相分離を低減させるが、溶融粘度の上昇を引き起こしやすく、これにより溶融ポリマーは溶融粘度斑が生じて製糸性が悪化しやすい。また、得られるフィラメントの平面平滑性も悪くなるという欠点がある。したがって、本発明においては、上記の成分を含まないポリエステル組成物とすることが必要である。
【００２３】
また、本発明のポリエステル組成物中には、各種の用途に適合させるため、糸質性能に影響を与えない範囲であれば、酸化チタン等の無機粒子、着色剤、可塑剤、改質剤等を含有していてもよい。
【００２４】
そして、このようなポリエステル組成物からなる、本発明のポリエステルフィラメントは、相対粘度が1.4以上、カルボキシル末端基量が10eq/t以下であることが必要である。
フィラメントのカルボキシル末端基量が10eq/tより多いと、長期間の湿熱処理により糸質の低下が顕著となり、十分な耐湿熱性能を有するフィラメントとならない。相対粘度が1.4 未満であると、フィラメントの摩耗による劣化に対する耐性が悪化し、耐摩耗性に劣ったものとなり、実用に供することができない。
【００２５】
また、本発明のポリエステルフィラメントは、モノフィラメントであってもマルチフィラメントであってもよい。
【００２６】
次に、本発明のポリエステルフィラメントの製造方法について説明する。
上記したような特定量のＡＥ成分をエチレン成分に共重合したＰ〔Ｅ−ＡＥ〕及びＣＩ化合物をポリエステル中に含有させ、例えばエクストルーダで溶融し、紡糸口金より押し出し、冷却・延伸・熱セットを行うなどの公知の方法で製造することができる。
【００２７】
まず、Ｐ〔Ｅ−ＡＥ〕及びＣＩ化合物を含有させるポリエステルとしては、相対粘度が1.4 以上でカルボキシル末端基量が20eq/t以下のポリエステルを使用することが好ましい。そのポリエステルの一例としては、相対粘度が1.2 〜1.4 のプレポリマーを固相重合して得られたカルボキシル末端基量が20eq/t以下のものが挙げられる。カルボキシル末端基量が20eq/tを超えるときは、溶融紡糸して得られるフィラメントのカルボキシル末端基量を10eq/t以下とすることが困難となる場合がある。
【００２８】
次に、このようなポリエステルにＰ〔Ｅ−ＡＥ〕及びＣＩ化合物を添加する方法としては、Ｐ〔Ｅ−ＡＥ〕とＣＩ化合物とを予め溶融混練によりとのマスターバッチ化しておき、その後にポリエステルと溶融混練する方法が好ましいが、例えば紡糸ライン中やノズルパック中にスタティックミキサー等の物理的に混練を可能にするミキサー等を含有させた場合、それぞれを直接ブレンドする方法を採用しても溶融粘度に斑のないポリマーを得ることが可能である。
【００２９】
溶融紡糸の方法は特に限定するものではなく、常法によって行うことができるが、紡糸温度は350 ℃以下、好ましくは300 ℃以下とすることが好ましい。紡糸温度が高すぎるとポリエステル及び添加物が熱分解を起こし、円滑な紡糸が困難になるとともに得られるフィラメントの物性が劣ったものとなる。また、ポリエステルの熱分解反応に伴ってカルボキシル末端基が生成し、溶融紡糸時に末端基封鎖剤が多量に消費されてしまい、得られるフィラメントのカルボキシル末端基量が10eq/tを超えるものとなりやすい。
【００３０】
紡出されたフィラメントは、０〜100 ℃、好ましくは20〜90℃の液体（モノフィラメントの場合）、または、0 〜100 ℃、好ましくは10〜40℃の空気中（マルチフィラメントの場合）で冷却される。冷却温度をあまり低くすると温度管理及び作業性等に困難をきたし、高すぎると冷却不足となり最終的に得られるフィラメントの糸質性能が劣ったものとなる。
【００３１】
次いで、冷却固化したフィラメントは、一旦巻き取った後又は巻き取ることなく延伸される。延伸は一段又は二段以上の多段で行うことができる。第１段延伸は3.0 〜6.5 倍の延伸倍率で行い、第２段延伸以降は、第１段延伸より高温で全延伸倍率が5.0 〜8.0 倍となるように行う。
マルチフィラメントの場合は、第１段延伸を70〜200 ℃程度の温度で、第２段延伸以降を第１段延伸よりも高温で、かつ150 〜300 ℃程度の温度で行う。
モノフィラメントの場合は、第１段延伸を延伸点の移動を起こさない60〜100 ℃程度の温度の液体中で、第２段延伸以降を第１段延伸よりも高温で、かつ130 〜300 ℃程度の温度の液体又は気体中で行う。
【００３２】
延伸温度が上記の範囲より低いと加熱不足となり、延伸斑及び糸切れが発生しやすく、一方、延伸温度が高すぎるとフィラメントの融解及び熱劣化が起こり、好ましくない。また、全延伸倍率が5.0 倍未満であると得られるフィラメントの糸質特性、特に直線強度が低くなりやすい。一方、全延伸倍率を8.0 倍より大きくすると繊維内での塑性変形に分子配向が対応できなくなるため、繊維中にミクロボイドが発生し、満足な性能を示すフィラメントが得られない。
【００３３】
また、フィラメントの用途にもよるが、延伸後、弛緩熱処理を施してもよい。このとき、150 〜500 ℃の気体中で１〜15％の弛緩率で行うことが好ましい。熱処理温度が150 ℃より低いとフィラメントに対する熱処理効果が不十分となりやすく、熱処理時間にも関係するが500 ℃より高くすると繊維表面でポリエステルの熱分解反応が起こりやすくなる。また、弛緩率を１％未満にすると、得られるフィラメントは、熱収縮率が高くなりすぎ、場合によっては実用に適さなくなり、弛緩率が15％を超えると、弛緩熱処理段階で糸のたるみが発生し、操業性が悪化するとともに、糸質性能が低下しやすい。
【００３４】
本発明のポリエステルフィラメントは、特定量のＰ〔Ｅ−ＡＥ〕とＣＩ化合物とをポリエステル中に含有していれば、複合形態の繊維としてもよい。例えば、Ｐ〔Ｅ−ＡＥ〕とＣＩ化合物を含有するポリエステル組成物であって、Ｐ〔Ｅ−ＡＥ〕やＣＩ化合物の含有量が異なる複数のポリエステル組成物を芯鞘形態やサイドバイドサイド形態に配したものでもよい。なお、このような複合形態においては、効果を奏する大部分が特定量のＰ〔Ｅ−ＡＥ〕とＣＩ化合物とを含有するポリエステル組成物からなるものであれば、一部分に通常のポリエステルを用いたものでもよい。
【００３５】
【作用】
本発明においては、ポリエステルにＣＩ化合物及びＡＥ成分の共重合割合を最適化したＰ〔Ｅ−ＡＥ〕を添加することにより、ポリエステルとの相溶性が向上し、ポリエステル中に微分散しやすくなり、疎水性（撥水性）がより向上するとともに、ＣＩ化合物の取り込み量も著しく増加させることが可能となる。したがって得られるポリエステルフィラメントは、低カルボキシル末端基量であり、かつ未反応のＣＩ化合物を大量に含有し、耐湿熱性能に優れているとともに、表面平滑性にも優れたものとなる。
【００３６】
【実施例】
次に、実施例によって本発明を具体的に説明する。
なお、実施例中の特性値の測定や評価は次のように行った。相対粘度、カルボキシル末端基量、活性状態のＣＩ化合物の含有量の測定は前記の方法で行った。
〔強度、伸度〕
ＪＩＳ  Ｌ  １０１３に準じて測定した。
〔耐湿熱性能（強力保持率）〕
フィラメントを120 ℃の飽和水蒸気で10日間処理した後、未処理のフィラメントに対する強力保持率で評価した。
〔製糸性〕
紡出された糸条の採取が可能であった場合を○、不可能であった場合を×として示した。
〔延伸糸表面凹凸〕
得られたフィラメントの繊維径をマイクロメーターで測定し、その繊維径値の変動率が、５％未満のものを◎、５％以上、１０％未満のものを○、１０％以上のものを×とした。
【００３７】
実施例１
相対粘度1.3、カルボキシル末端基量30eq/tのポリエステルプレポリマーを固相重合して得た相対粘度1.6、カルボキシル末端基量16eq/tのペレットに、エチレン成分に対してＡＥ成分を２２モル％共重合したＰ〔Ｅ−ＡＥ〕を１質量％及びN,N'- ビス(2.6- ジイソプロピルフェニル) カルボジイミドを1.5質量％添加して溶融紡糸した。
溶融紡糸は、エクストルーダー型紡糸装置を使用し、紡糸温度295 ℃で、孔径2.0mm の紡糸孔を有する口金を使用して行い、紡出糸条を70℃の水浴中で冷却し、未延伸糸を得た。この未延伸糸を90℃の水浴中で第一段階目の延伸（3.2倍）を行い、次いで250 ℃の熱風雰囲気下で第二段階目の延伸（1.7倍）を行い、全延伸倍率を5.5 倍とした。引き続いて400 ℃の熱風雰囲気下で10％の弛緩熱処理を行い、ポリエステルモノフィラメント（1600ｄ）を得た。
得られたモノフィラメントの各種の物性値及び評価結果を表１に示す。
【００３８】
実施例２〜６、比較例１〜９
ＡＥ成分の共重合量とＰ〔Ｅ−ＡＥ〕及びＣＩ化合物の添加量を表１のように変更した以外は、実施例１と同様にしてポリエステルモノフィラメントを得た。
得られたモノフィラメントの各種の物性値及び評価結果を表１に示す。
【００３９】
実施例７、比較例１０
実施例１と同じ固相重合ペレットに、表１に示すＡＥ成分の共重合量のＰ〔Ｅ−ＡＥ〕とＣＩ化合物を表1に示す量を添加し、溶融紡糸した。溶融紡糸は、エクストルーダー型紡糸装置を使用し、紡糸温度295℃で、孔径0.4mmの紡糸孔を48個有する紡糸用口金を使用して行い、紡出糸条を20℃の空気で冷却し、未延伸糸を得た。この未延伸糸を90℃に加熱し、第一ローラと230 ℃に加熱した第二ローラとの間で6.3 倍の延伸を行い、次いで170 ℃に加熱して６％の弛緩熱処理を行い、ポリエステルマルチフィラメント（300ｄ／48ｆ）を得た。
得られたマルチフィラメントの各種の物性値及び評価結果を表１に示す。
【００４０】
比較例１１
エチレン成分に対してメタクリル酸グリシジルを３６モル％有する共重合体（Ｐ〔Ｅ−ＧＭＡ〕を３重量％添加した以外は実施例２と同様にしてポリエステルモノフィラメントを得た。
得られたモノフィラメントの各種の物性値及び評価結果を表１に示す。
【００４１】
【表１】
0004434442.tif 000002
【００４２】
表１から明らかなように、実施例１〜６で得られたモノフィラメント及び実施例７で得られたマルチフィラメントは、強度、伸度に優れ、糸中の未反応ＣＩ化合物の残存量も高く、湿熱処理後の強力保持率も高かった。また、糸表面の凹凸が非常に少ない品位の高い繊維であって、生産性よく得ることができた。
一方、比較例１〜５で得られたモノフィラメント及び比較例１０で得られたマルチフィラメントは、ＡＥ成分の共重合量が少なすぎたため、糸中へのＣＩ化合物の取り込み量が少なくなり、耐湿熱性に劣るものであり、また表面平滑性にも劣るものであった。比較例６はＰ〔Ｅ−ＡＥ〕の添加量が少なすぎたため、比較例７はＣＩ化合物の添加量少なすぎたため、ともに糸中へのＣＩ化合物の取り込み量が低く耐湿熱性に劣るものであった。また、比較例８はＰ〔Ｅ−ＡＥ〕の添加量が多すぎたため、比較例９はＣＩ化合物の添加量が多すぎたため、ともに製糸性が悪く、フィラメントを得ることができなかった。比較例１１はＰ〔Ｅ−ＧＭＡ〕を添加したため、ポリエステルのカルボキシル末端基との反応が進行した結果、溶融粘度の上昇が顕著に見られ、また溶融粘度斑が十分に解消されないため、得られたモノフィラメントは表面平滑性に劣るものであった。
【００４３】
【発明の効果】
本発明のポリエステルフィラメントは、優れた耐湿熱性能を長期間にわたって保持することができ、かつ強度、伸度等の糸質性能及び表面平滑性が良好で、かつ、工業的に生産性よく得ることが可能であり、産業資材用フィラメント、特に工業用織物である抄紙用カンバス糸、ベルト布、フィルター等として好適に用いることが可能である。